(57)【特許請求の範囲】
【請求項１】
発光体から発する近紫外領域ないし可視領域の光を吸収して異なる可視光を発する有機蛍光色素及び／又は有機蛍光顔料と、これらの有機蛍光色素及び／又は有機蛍光顔料を支持するマトリクス樹脂とを有する蛍光変換フィルターにおいて、前記マトリクス樹脂が、光硬化性又は光熱併用型硬化性樹脂であり、かつ、下記一般式（Ｉ）及び／又は（ＩＩ）で示される、ベンゾフェノン骨格を分子内に持つ水素引き抜き型の光重合開始剤を含有することを特徴とする蛍光変換フィルター。
【化１】
0003589100.tif 000009
〔式中、Ｒ１〜Ｒ１０は、それぞれ水素原子、カルボキシル基、水酸基、ニトロ基、ハロゲン原子、炭素数１〜６のアルキル基、炭素数１〜６のアルコキシ基、炭素数７〜１８のアラルキル基、置換もしくは無置換の炭素数６〜１８のアリール基、置換もしくは無置換の芳香族複素環式基、置換もしくは無置換のシクロヘキシル基、置換もしくは無置換のアリールオキシ基、置換もしくは無置換のピリジル基を示す。〕
【化２】
0003589100.tif 000010
〔式中、Ｒ１１〜Ｒ２０は、それぞれ水素原子、カルボキシル基、水酸基、ニトロ基、ハロゲン原子、炭素数１〜６のアルキル基、炭素数１〜６のアルコキシ基、炭素数７〜１８のアラルキル基、置換もしくは無置換の炭素数６〜１８のアリール基、置換もしくは無置換の芳香族複素環式基、置換もしくは無置換のシクロヘキシル基、置換もしくは無置換のアリールオキシ基、置換もしくは無置換のピリジル基を示す。〕
【請求項２】
請求項１に記載の蛍光変換フィルターと、有機発光体とを備えていることを特徴とする有機発光素子。
【発明の詳細な説明】
【０００１】
【発明の属する技術分野】
本発明は、発光体から発する近紫外領域ないし可視領域の光を異なる可視光に変換するための蛍光変換フィルター、及び該蛍光変換フィルターを備えた有機発光素子に関する。この蛍光変換フィルター及び有機発光素子は、例えば、発光型のマルチカラー又はフルカラーディスプレイ、表示パネル、バックライトなど、民生用や工業用の表示機器に好適に用いられる。
【０００２】
【従来の技術】
従来のブラウン管に代わるフラットパネルディスプレイの需要の増加に伴い、各種表示素子の開発及び実用化が精力的に進められている。エレクトロルミネッセンス素子（以下発光素子とする）もこうしたニーズに即するものであり、特に全固体の自発光素子として、他のディスプレイにはない高解像度及び高視認性により注目を集めている。
【０００３】
フラットパネルディスプレイのマルチカラー又はフルカラー化の方法としては、赤、青、緑の三原色の発光体をマトリクス状に分離配置し、それぞれ発光させる方法（特開昭５７−１５７４８７号公報、特開昭５８−１４７９８９号公報、特開平３−２１４５９３号公報等）がある。しかし、有機発光素子を用いてカラー化する場合、ＲＧＢ用の３種の発光材料をマトリクス状に高精細で配置しなくてはならないため、技術的に困難で、安価に製造することができない。また、３種の発光材料の寿命が異なるために、時間とともに色度がずれてしまうなどの欠点を有している。
【０００４】
また、白色で発光するバックライトにカラーフィルターを用い、三原色を透過させる方法（特開平１−３１５９８８号公報、特開平２−２７３４９６号公報、特開平３−１９４８９５号公報等）が知られているが、高輝度のＲＧＢを得るために必要な長寿命、高輝度の白色の有機発光素子が未だ得られていない。
【０００５】
更に、発光体の発光を平面的に分離配置した蛍光体に吸収させ、それぞれの蛍光体から多色の蛍光を発光させる方法（特開平３−１５２８９７号公報等）も知られている。蛍光体を用いて、ある発光体から多色の蛍光を発光させる方法については、ＣＲＴ、プラズマディスプレイらにも応用されている。
【０００６】
また、近年では有機発光素子の発光域の光を吸収し、可視光域の蛍光を発光する蛍光材料をフィルターに用いる色変換方式が開示されている（特開平３−１５２８９７号公報、特開平５−２５８８６０号公報等）。この方法では、有機発光素子の発光色が白色に限定されないため、より輝度の高い有機発光素子を光源に適用できる。例えば、青色発光の有機発光素子を用いた色変換方式（特開平３−１５２８９７号公報、特開平８−２８６０３３号公報、特開平９−２０８９４４号公報）では、青色光を緑色光や赤色光に波長変換している。
【０００７】
上記蛍光材料としては、例えば、特開平８−７８１５８号公報、特開平８−２２２３６９号公報、特開平８−２７９３９４号公報、特開平８−２８６０３３号公報、特開平９−１０６８８８号公報、特開平９−２０８９４４号公報、特開平９−２４５５１１号公報、特開平９−３３０７９３号公報、特開平１０−１２３７９号公報等に示されるローダミン系、ピリジン系、オキサジン系、クマリン系等の有機蛍光色素が用いられている。
【０００８】
このような有機蛍光色素を含む蛍光変換フィルターを高精細にパターニングすれば、有機発光素子の近紫外光ないし可視光のような弱いエネルギー線を用いてもフルカラーの発光型ディスプレイが構築できる。
【０００９】
蛍光変換フィルターのパターニングの方法としては、▲１▼無機蛍光体の場合と同様に、有機蛍光色素を液状のレジスト（光反応性ポリマー）中に分散させ、これをスピンコート法などで成膜した後、フォトリソグラフィー法でパターニングする方法（特開平５−１９８９２１号公報、特開平５−２５８８６０号公報）や、▲２▼塩基性のバインダーに有機蛍光色素又は有機蛍光顔料を分散させ、これを酸性水溶液でエッチングする方法（特開平９−２０８９４４号公報）などがある。
【００１０】
【発明が解決しようとする課題】
しかし、上記▲１▼のフォトリソグラフィー法でパターニングする方法では、特に液状のレジスト中に有機蛍光色素を分散させた場合、レジスト中に光重合剤、熱硬化剤（重合開始剤）や、反応性多官能モノマー及びオリゴマーが含まれているため、フォトリソグラフィープロセスにおいて、光重合開始剤から発生するラジカルや反応性多官能モノマーの成長ラジカルによって、有機色素が分解されたり、消光することがしばしば起こるという問題がある。
【００１１】
また、上記▲２▼の酸性水溶液でエッチングする方法では、塩基性のバインダーからなる蛍光変換フィルター上にレジストを塗布、パターニングするため、製造プロセスが多くなる上に、サイドエッチングによるパターン細りが発生するなどの欠点があり、問題が解決されるに至っていなかった。
【００１２】
したがって、本発明の目的は、フォトリソグラフィープロセスにおいて、光重合開始剤から発生するラジカルや反応性多官能モノマーの成長ラジカルを抑制でき、それによって蛍光色素の分解及び／又は消光が抑制されるようにした蛍光変換フィルター及び該蛍光変換フィルターを具備する有機発光素子を提供することにある。
【００１３】
【課題を解決するための手段】
上記目的を達成するため、本発明の蛍光変換フィルターは、発光体から発する近紫外領域ないし可視領域の光を吸収して異なる可視光を発する有機蛍光色素及び／又は有機蛍光顔料と、これらの有機蛍光色素及び／又は有機蛍光顔料を支持するマトリクス樹脂とを有する蛍光変換フィルターにおいて、前記マトリクス樹脂が、光硬化性又は光熱併用型硬化性樹脂であり、かつ、下記一般式（Ｉ）及び／又は（ＩＩ）で示される、ベンゾフェノン骨格を分子内に持つ水素引き抜き型の光重合開始剤を含有することを特徴とする。
【００１４】
【化３】
0003589100.tif 000002
【００１５】
〔式中、Ｒ１〜Ｒ１０は、それぞれ水素原子、カルボキシル基、水酸基、ニトロ基、ハロゲン原子、炭素数１〜６のアルキル基、炭素数１〜６のアルコキシ基、炭素数７〜１８のアラルキル基、置換もしくは無置換の炭素数６〜１８のアリール基、置換もしくは無置換の芳香族複素環式基、置換もしくは無置換のシクロヘキシル基、置換もしくは無置換のアリールオキシ基、置換もしくは無置換のピリジル基を示す。〕
【００１６】
【化４】
0003589100.tif 000003
【００１７】
〔式中、Ｒ１１〜Ｒ２０は、それぞれ水素原子、カルボキシル基、水酸基、ニトロ基、ハロゲン原子、炭素数１〜６のアルキル基、炭素数１〜６のアルコキシ基、炭素数７〜１８のアラルキル基、置換もしくは無置換の炭素数６〜１８のアリール基、置換もしくは無置換の芳香族複素環式基、置換もしくは無置換のシクロヘキシル基、置換もしくは無置換のアリールオキシ基、置換もしくは無置換のピリジル基を示す。〕
【００１８】
また、本発明の有機発光素子は、上記蛍光変換フィルターと、有機発光体とを備えていることを特徴とする。
【００１９】
本発明の蛍光フィルターの作用について説明すると、光硬化型樹脂の硬化反応にはラジカル反応とイオン反応とがある。反応がラジカル反応で進行する場合は通常、光重合開始剤が必要であり、増感剤を添加することもある。光重合開始剤には、▲１▼光開裂して、２個のラジカルができる光開裂型と、▲２▼他の分子の水素を引き抜いてラジカルにする水素引き抜き型、▲３▼電子の移動によって、イオンラジカルをつくる電子移動型の３種類がある。
【００２０】
本発明者らは、鋭意研究した結果、有機蛍光色素にこれらのラジカルが作用する場合、▲１▼の光開裂型のラジカルと、▲３▼の電子移動型のラジカルは、励起状態にある色素と相互作用し、励起色素からの蛍光を消光する作用が強いが、一方、▲２▼の水素引き抜き型の開始剤を使用した場合には、励起状態にある色素への影響は少なく、色素の蛍光消光も起こりにくいことを発見した。
【００２１】
本発明は、これらの知見を元になされたものであり、有機蛍光色素及び／又は有機蛍光顔料を支持するマトリクス樹脂として、前記一般式（Ｉ）及び／又は（ＩＩ）で示される、ベンゾフェノン骨格を分子内に持つ水素引き抜き型の光重合開始剤を含有する光硬化型樹脂を用いることにより、フォトリソグラフィープロセスにおける蛍光色素の分解及び／又は消光が抑制され、高精細で、色変換効率の高い蛍光変換フィルター及び該蛍光変換フィルターを具備する有機発光素子を容易に得ることを可能としたものである。
【００２２】
【発明の実施形態】
本発明において、有機蛍光色素及び／又は有機蛍光顔料（以下単に「蛍光色素」、「蛍光顔料」と表記する）としては、発光体から発する近紫外領域ないし可視領域の光、特には青色ないし青緑色領域の光を吸収して異なる可視光を発するものであればよいが、好ましくは、少なくとも赤色領域の蛍光を発する蛍光色素又は蛍光顔料の一種類以上が用いられ、緑色領域の蛍光を発する蛍光色素又は蛍光顔料の一種類以上と組み合わせてもよい。
【００２３】
すなわち、有機発光素子としては、青色ないし青緑色領域の光を発光するものが得やすいのであるが、これを単なる赤色フィルターに通して赤色領域の光に変更しようとすると、元々赤色領域の波長の光が少ないため、極めて暗い出力光になってしまう。したがって、赤色領域の光は、発光体からの光を蛍光色素又は蛍光顔料によって赤色領域の光に変換させることにより、十分な強度の出力が可能となる。一方、青色領域の光に関しては、有機発光素子の光を単なる青色フィルターに通して出力させるだけで十分な強度の光が得られる。また、緑色領域の光に関しては、有機発光素子の光にある程度含まれる波長であるため、単なる緑色フィルターに通して出力させることも可能であるし、蛍光色素又は蛍光顔料によって緑色領域の光に変換して出力させることも可能である。
【００２４】
発光体から発する青色ないし青緑色領域の光を吸収して、赤色領域の蛍光を発する蛍光色素又は蛍光顔料としては、例えばローダミンＢ、ローダミン６Ｇ、ローダミン３Ｂ、ローダミン１０１、ローダミン１１０、スルホローダミン、ベーシックバイオレット１１、ベーシックレッド２などのローダミン系色素、４−ジシアノメチレン−２−メチル−６−（ｐ−ジメチルアミノスチリル）−４Ｈ−ピラン（ＤＣＭ）などのシアニン系色素、１−エチル−２−〔４−（ｐ−ジメチルアミノフェニル）−１，３−ブタジエニル〕−ピリジウム−パークロレート（ピリジン１）などのピリジン系色素、あるいはオキサジン系色素などが挙げられる。更に、各種染料（直接染料、酸性染料、塩基性染料、分散染料など）も蛍光性があれば使用することができる。
【００２５】
また、発光体から発する青色ないし青緑色領域の光を吸収して、緑色領域の蛍光を発する蛍光色素又は蛍光顔料としては、例えば３−（２‘−ベンゾチアゾリル）−７−ジエチルアミノクマリン（クマリン６）、３−（２’−ベンゾイミダゾリル）−７−Ｎ，Ｎ−ジエチルアミノクマリン（クマリン７）、３−（２‘−Ｎ−メチルベンゾイミダゾリル）−７−Ｎ，Ｎ−ジエチルアミノクマリン（クマリン３０）、２，３，５，６−１Ｈ，４Ｈ−テトラヒドロ−８−トリフルオロメチルキノリジン（９，９ａ，１−ｇｈ）クマリン（クマリン１５３）などのクマリン系色素、あるいはクマリン色素系染料であるベーシックイエロー５１、更にはソルベントイエロー１１、ソルベントイエロー１１６などのナフタルイミド系色素などが挙げられる。更に、各種染料（直接染料、酸性染料、塩基性染料、分散染料など）も蛍光性があれば使用することができる。
【００２６】
なお、上記蛍光色素は、ポリメタクリル酸エステル、ポリ塩化ビニル、塩化ビニル−酢酸ビニル共重合樹脂、アルキッド樹脂、芳香族スルホンアミド樹脂、ユリア樹脂、メラミン樹脂、ベンゾグアナミン樹脂及びこれらの樹脂混合物などに予め練り込んで顔料化して蛍光顔料としたものであってもよい。また、これらの蛍光色素や蛍光顔料は単独で用いてもよく、必要に応じ二種以上を組み合わせて用いてもよい。
【００２７】
次に、上記蛍光色素及び／又は蛍光顔料を支持する樹脂マトリックスとなる光硬化性又は光熱併用型硬化性樹脂は、光又は熱処理を行って、ラジカル種やイオン種を発生させて重合又は架橋させ、不溶不融化させた樹脂である。この光硬化性又は光熱併用型硬化性樹脂として具体的には、▲１▼アクロイル基やメタクロイル基を複数有するアクリル系多官能モノマー及びオリゴマーと、光又は熱重合開始剤とからなる組成物膜を光又は熱処理して、光ラジカルや熱ラジカルを発生させて重合させたもの、▲２▼ポリビニル桂皮酸エステルと増感剤からなる組成物を光又は熱処理により二量化させて架橋したもの、▲３▼鎖状又は環状オレフィンとビスアジドとからなる組成物膜を光又は熱処理によりナイトレンを発生させ、オレフィンと架橋させたもの、▲４▼エポキシ基を有するモノマーと光酸発生剤からなる組成物膜を光又は熱処理により、酸（カチオン）を発生させて重合させたものなどが挙げられる。特に、上記▲１▼の光硬化性又は光熱併用型硬化性樹脂が、高精細でパターニングが可能であり、耐溶剤性、耐熱性等の信頼性の面でも好ましい。
【００２８】
光重合開始剤としては、前記一般式（Ｉ）及び／又は（ＩＩ）で示される、ベンゾフェノン骨格を分子内に持つ水素引き抜き型の光重合開始剤が用いられる。ここで、前記一般式（Ｉ）の具体例としては、下記（Ｉ−１）〜（Ｉ−８）の化合物が挙げられる。
【００２９】
【化５】
0003589100.tif 000004
【００３０】
また、前記一般式（ＩＩ）の具体例としては、下記（ＩＩ−１）〜（ＩＩ−７）の化合物が挙げられる。
【００３１】
【化６】
0003589100.tif 000005
【００３２】
これらのベンゾフェノン系の化合物は、一般的な方法で容易に合成でき、市販されているものを簡便に入手することも可能である。また、硬化時の空気による重合障害を軽減するために、ｐ−ジメチル安息香酸エステル化合物を併用すると硬化を促進することができる。
【００３３】
本発明の有機発光素子は、上記蛍光変換フィルターと、有機発光体とを備えている。すなわち、有機発光体から発せられる近紫外領域ないし可視領域の光、好ましくは青色ないし青緑色領域の光を、上記蛍光変換フィルターに吸収させ、該蛍光変換フィルターから異なる可視光として出力させるようにしたものである。
【００３４】
有機発光体は、一対の電極の間に有機発光層を挟持し、必要に応じ正孔注入層や電子注入層を介在させた構造を有している。具体的には、下記のような層構成からなるものが採用される。
（１）陽極／有機発光層／陰極
（２）陽極／正孔注入層／有機発光層／陰極
（３）陽極／有機発光層／電子注入層／陰極
（４）陽極／正孔注入層／有機発光層／電子注入層／陰極
（５）陽極／正孔注入層／正孔輸送層／有機発光層／電子注入層／陰極
【００３５】
上記各層の材料としては、公知のものが使用される。例えば有機発光層として青色ないし緑色の発光を得るためには、例えばベンチアゾール系、ベンゾイミダゾール系、ベンゾオキサゾール系などの蛍光増白剤、金属キレート化オキシノイド化合物、スチリルベンゼン系化合物、芳香族ジメチリディン系化合物などが好ましく使用される。
【００３６】
図１、２には、本発明による有機発光素子の一例が示されている。図１はフィルター部の構造を示す模式断面図であり、図２は有機発光素子の全体構造を示す模式断面図である。
【００３７】
図１に示すように、フィルター部は、ガラス等の透明基板５上に、赤色フィルター層２と、蛍光変換フィルター層１とが積層され、この積層物が所定のパターンで形成されている。蛍光変換フィルター層１は、赤色領域の蛍光を発する蛍光色素又は蛍光顔料の一種類以上と、前記一般式（Ｉ）及び／又は（ＩＩ）で示される光重合開始剤を含有する光硬化性又は光熱併用型硬化性樹脂を硬化させてなるマトリクス樹脂とで構成されている。赤色フィルター層２は、上記蛍光変換フィルター層１で変換された赤色光を通し、他の色の光をカットする作用をなす。  また、透明基板５上には、緑色フィルター層３及び青色フィルター層４がそれぞれ所定のパターンで形成されている。これらのフィルター層は、有機発光体から出射される光のうち、緑色又は青色の光だけを透過して、それぞれの色の光を出力する。これらのフィルター層上には、保護膜６、絶縁性無機酸化膜７が被覆されて、有機発光素子のフィルター部を構成している。
【００３８】
図２に示すように、上記フィルター部の上には、有機発光体層が形成されている。有機発光体層は、上記絶縁性無機酸化膜７上にパターン形成されたＩＴＯなどの透明電極からなる陽極８と、この陽極８を覆う正孔注入層９と、この正孔注入層９上に形成された正孔輸送層１０と、正孔輸送層１０上に形成された有機発光層１１と、有機発光層１１上に形成された電子注入層１２と、電子注入層１２上にパターン形成された金属電極などからなる陰極１３とで構成されている。陽極８及び陰極１３のパターンは、それぞれ平行なストライプ状をなし、互いに交差するように形成されている。
【００３９】
したがって、この有機発光素子においては、陽極８の特定のパターンと、陰極１３の特定のパターンに電圧が印加されたとき、それらのストライプが交差する部分に位置する有機発光層１１が発光する。そして、陽極８及び陰極１３の選択されたパターンに電圧を印加することによって、特定のフィルター層が位置する部分のみを発光させることができる。こうして発光した光が、その部分に位置するフィルター層を通過することにより、各色の光が透明基板５を通して出力される。すなわち、蛍光変換フィルター層１に対応する部分が発光した場合は、その光が蛍光変換フィルター層１において赤色光に変換され、更に赤色フィルター層２、透明基板５を通して、赤色光として出力される。また、緑色フィルター層３に対応する部分が発光した場合には、その光が緑色フィルター層３を通過して緑色光のみとなり、透明基板５を通して出力される。同様に、青色フィルター層４に対応する部分が発光した場合には、その光が青色フィルター層４を通過して青色光のみとなり、透明基板５を通して出力される。
【００４０】
【実施例】
実施例１
下記工程によって、図１に示されるフィルター部を製造した。
〔カラーフィルター層の作製〕
透明基板１としてのコーニングガラス（１４３×１１２×１．１ｍｍ）上に、カラーフィルターレッド（富士ハントエレクトロニクステクノロジー製、商品名：カラーモザイク  ＣＲ−７００１）をスピンコート法にて塗布後、フォトリソ法によりパターニングを実施し、膜厚１μｍ、幅０．３３ｍｍ、間隙１．２ｍｍのストライプパターンを有する赤色フィルター層２を得た。
【００４１】
同様にして、上記透明基板１上に、カラーフィルターブルー（富士ハントエレクトロニクステクノロジー製、商品名：カラーモザイク  ＣＢ−７００１）及びカラーフィルターグリーン（富士ハントエレクトロニクステクノロジー製、商品名：カラーモザイク  ＣＧ−７００１）をそれぞれスピンコート法にて塗布後、フォトリソ法によりパターニングを実施し、膜厚１μｍ、幅０．３３ｍｍ、間隙１．２ｍｍのストライプパターンからなる青色フィルター層４及び緑色フィルター層３を得た。
【００４２】
〔蛍光変換フィルター層の作製〕
上記フィルター層上に、蛍光色素としてクマリン６（０．６重量部）、ローダミン６Ｇ（０．３重量部）、ベーシックバイオレット１１（０．３重量部）と、透明光重合性樹脂の「デナコールＤＡ−３１４」（商品名、ナガセ化成工業株式会社）６０重量部、「アロニックスＭ−２１５」（商品名、東亜合成株式会社）３０重量部、「アロニックスＭ−５７００」（商品名、東亜合成株式会社）１５重量部と、前記具体例（Ｉ−４）に示したベンゾフェノン化合物５重量部とを添加したものに、プロピレングリコールモノエチルアセテート（ＰＧＭＥＡ）を１２０重量部加えて溶解させた溶液をスピンコート法を用いて塗布し、オーブンで乾燥することにより、蛍光変換膜を得た。その上にポリビニルアルコールをスピンコートで塗布乾燥させて、酸素遮断膜を形成した。次に、赤色フィルター層２上の蛍光変換膜を幅０．３３ｍｍ、間隙１．２ｍｍのストライプパターンが得られるマスクを介して高圧水銀灯を光源とする露光機にて露光し、更にアルカリ水溶液で現像処理することにより、ストライプパターンを形成した。次に、オーブンで加熱し、厚さ１μｍの赤色フィルター層２に、厚さ６μｍの蛍光変換フィルター層１を積層して、合計膜厚７μｍの蛍光変換フィルターを得た。
【００４３】
これらのフィルター層上に、ＵＶ硬化型樹脂（エポキシ変性アクリレート）をスピンコート法にて塗布し、高圧水銀灯にて照射し、膜厚３μｍの保護層６を形成した。この時、蛍光変換フィルター層１のパターンは変形がなく、且つ、保護層６は平坦であった。また、１００℃の高温試験を行った所、蛍光変換フィルター層１及び保護層６に変形は見られなかった。
【００４４】
〔有機発光素子の作製〕
図２に示すように、上記のようにして製造したフィルター部の上に、陽極８／正孔注入層９／正孔輸送層１０／有機発光層１１／電子注入層１２／陰極１３の６層構成からなる有機発光体を形成した。
【００４５】
まず、フィルター部の最外層をなす絶縁性無機酸化膜７の上面にスパッタ法にて透明電極（ＩＴＯ）を全面成膜した。そして、ＩＴＯ上にレジスト剤（東京応化製：ＯＦＲＰ−８００）を塗布した後、フォトリソグラフ法にてパターニング行い、幅０．３３ｍｍ、間隙０．０７ｍｍ、膜厚１００ｎｍのストライプパターンからなる陽極８を得た。
【００４６】
次いで、基板５を抵抗加熱蒸着装置内に装着し、正孔注入層９、正孔輸送層１０、有機発光層１１、電子注入層１２と、真空を破らずに順次成膜した。表１は各有機層に用いた材料の構造式である。成膜に際して真空槽内圧は１×１０−４Ｐａまで減圧した。正孔注入層９は銅フタロシアニン（ＣｕＰｃ）を１００ｎｍ積層した。正孔輸送層１０は４．，４’−ビス〔Ｎ−（１−ナフチル）−Ｎ−フェニルアミノ〕ビフェニル（α−ＮＰＤ）を２０ｎｍ積層した。有機発光層１１は４．，４’−ビス（２，２’−ジフェニルビニル）ビフェニル（ＤＰＶＢｉ）を３０ｎｍ積層した。電子注入層１２はアルミキレート（Ａｌｑ）を２０ｎｍ積層した。
【００４７】
【表１】
0003589100.tif 000006
【００４８】
この後、この基板５を真空槽から取り出し、陽極（ＩＴＯ）８のラインと垂直に幅０．３３ｍｍ、間隙０．０７ｎｍのストライプパターンが得られるマスクを取り付け、新たに抵抗加熱蒸着装置内に装着した後、厚さ２００ｎｍのＭｇ／Ａｇ（１０：１の重量比率）層からなる陰極１３を形成した。
【００４９】
こうして得られた有機発光素子を、グローブボックス内乾燥窒素雰囲気下において、封止ガラスとＵＶ硬化接着剤を用いて封止した。
【００５０】
実施例２
実施例１の蛍光変換フィルター層１の光重合開始剤を、前記具体例（Ｉ−５）に示したベンゾフェノン系化合物５重量部に代えた他は、実施例１と同様にしてフィルター部を製造し、更にそのフィルター部上に実施例１と同様な有機発光体を形成して、有機発光素子を製作した。
【００５１】
実施例３
実施例１の蛍光変換フィルター層１の光重合開始剤を、前記具体例（ＩＩ−２）に示したベンゾフェノン化合物５重量部に代えた他は、実施例１と同様にしてフィルター部を製造し、更にそのフィルター部上に実施例１と同様な有機発光体を形成して、有機発光素子を製作した。
【００５２】
実施例４
実施例１の蛍光変換フィルター層１の光重合開始剤を、前記具体例（ＩＩ−４）に示した化合物５重量部に代えた他は、実施例１と同様にしてフィルター部を製造し、更にそのフィルター部上に実施例１と同様な有機発光体を形成して、有機発光素子を製作した。
【００５３】
比較例１
実施例１の蛍光変換フィルター層１の光重合開始剤を、下記具体例（ＩＩＩ−１）に示した開裂型の開始剤５重量部に代えた他は、実施例１と同様にしてフィルター部を製造し、更にそのフィルター部上に実施例１と同様な有機発光体を形成して、有機発光素子を製作した。
【００５４】
【化７】
0003589100.tif 000007
【００５５】
比較例２
実施例１の蛍光変換フィルター層１の光重合開始剤を、前記具体例（ＩＩＩ−２）に示した開裂型の開始剤５重量部に代えた他は、実施例１と同様にしてフィルター部を製造し、更にそのフィルター部上に実施例１と同様な有機発光体を形成して、有機発光素子を製作した。
【００５６】
比較例３
実施例１の蛍光変換フィルター層１の光重合開始剤を、前記具体例（ＩＩＩ−３）に示したチオキサントン系の水素引き抜き型の開始剤５重量部に代えた他は、実施例１と同様にしてフィルター部を製造し、更にそのフィルター部上に実施例１と同様な有機発光体を形成して、有機発光素子を製作した。
【００５７】
比較例４
実施例１の蛍光変換フィルターの光重合開始剤を、前記具体例（ＩＩＩ−４）に示したアントラキノン系の水素引き抜き型開始剤を５重量部に代えた他は、実施例１と同様にしてフィルター部を製造し、更にそのフィルター部上に実施例１と同様な有機発光体を形成して、有機発光素子を製作した。
【００５８】
実施例１〜４及び比較例１〜４の評価
実施例１〜４及び比較例１〜４の有機発光素子について評価した結果を表２に示す。なお、表２における各項目の評価方法及び結果について説明すると次の通りである。
【００５９】
〔ＣＩＥ色度座標〕
ＣＩＥ色度座標は「ＭＣＰＤ−１０００」（商品名、大塚電子製）を用いて測定した。
【００６０】
〔相対変換効率〕
相対変換効率は、実施例１の有機発光素子を点灯させ、輝度が５０ｃｄ／ｍ２となる電圧を標準電圧として、有機発光素子に標準電圧をかけた時に得られる輝度を測定し、実施例１の輝度を１として相対変換効率として比較した。
【００６１】
【表２】
0003589100.tif 000008
【００６２】
表２に示されるように、実施例１〜４の光重合開始剤として水素引き抜き型のベンゾフェノン系化合物を用いた場合は、色純度、相対変換効率とも高い赤色発光が得られた。これに対して、開裂型の光重合開始剤や、キノン構造をとる開始剤を使用した比較例１〜４の評価では、赤色純度が低下し、相対変換効率も低下していることが明らかである。
【００６３】
【発明の効果】
以上説明したように、本発明によれば、発光体から発する近紫外領域ないし可視領域の光を吸収して異なる可視光、例えば赤色光等に効率よく変換することができ、かつ、高精度にパターニングが可能である蛍光変換フィルターを安価かつ容易に得ることができる。また、この蛍光変換フィルターを具備する有機発光素子は、発光型のマルチカラー又はフルカラーディスプレイ、表示パネル、バックライトなど、民生用や工業用の表示機器に好適に用いられる。更に、この蛍光変換フィルターを具備することで、低電圧駆動が可能なフルカラーの有機発光素子ディスプレイの製造が可能となる。
【図面の簡単な説明】
【図１】本発明の蛍光色変換フィルターの一実施形態を示す模式断面図である。
【図２】本発明の有機発光素子の一実施形態を示す模式断面図である。
【符号の説明】
１  蛍光変換フィルター層
２  赤色フィルター層
３  緑色フィルター層
４  青色フィルター層
５  透明基板
６  保護層
７  絶縁性無機酸化膜
８  陽極
９  正孔注入層
１０  正孔輸送層
１１  有機発光層
１２  電子注入層
１３  陰極
【図１】
0003589100.tif 000011
【図２】
0003589100.tif 000012